(57)【要約】  吸入可能なエアロゾルを供給するシステムのための加熱部材であって、電気絶縁材料を有する基体と、基体に配置された加熱構造体と、加熱構造体を基体に位置固定するように適合された被覆層とを有している。さらに、本発明は、吸入可能なエアロゾルを供給するシステムのための加熱部材を製造する方法、吸入可能なエアロゾルを供給するシステム、ならびにこのようなシステムのための蒸発器ユニットに関する。
2022501020.tif 000002
【特許請求の範囲】
【請求項１】
吸入可能なエアロゾルを供給するシステムのための加熱部材であって、
電気絶縁材料を有する基体と、
前記基体に配置された加熱構造体と、
前記加熱構造体を前記基体に位置固定するように適合された被覆層と、
を有している、加熱部材。
【請求項２】
前記基体は管状に形成されている、請求項１記載の加熱部材。
【請求項３】
前記基体は、酸化アルミニウム材料、陽極酸化されたアルミニウム材料、またはガラススラリによってコーティングされた鋼、特にガラススラリによってコーティングされた鋼スリーブを有している、請求項１または２記載の加熱部材。
【請求項４】
前記基体は、
スリーブを含む、または
好適には０．１〜０．７ｍｍの厚さを有し、載置された加熱構造体と共にスリーブ状に巻かれた、特に５〜１５ｍｍの外径を備えて巻かれた、陽極酸化されたアルミニウムフィルム、または
焼成された酸化アルミニウム材料またはセラミック射出成形部材
を含む、請求項１から３までのいずれか１項記載の加熱部材。
【請求項５】
前記加熱構造体は、
前記基体に印刷され、蒸着され、光構造化可能なペーストとして被着されている、または
構造化された金属フィルムとして、前記基体に配置されている、
請求項１から４までのいずれか１項記載の加熱部材。
【請求項６】
前記構造化された金属フィルムは、蛇行形を有しており、該蛇行形の導体路の少なくとも１つの部分領域は、前記基体の外径の丸みに対応する丸みを有している、請求項５記載の加熱部材。
【請求項７】
前記被覆層は、
焼成されたガラス層、または
特にＰＥＥＫ材料、ＰＰＳ材料、またはＰＴＦＥ材料を含む耐熱プラスチックから成り、好適には前記基体および前記加熱構造体に押し当てられている射出成形部材
を含む、請求項１から６までのいずれか１項記載の加熱部材。
【請求項８】
当該加熱部材は、前記加熱構造体に配置された少なくとも１つの温度センサ、好適には２つの温度センサ、特に２つの供給導線を備えたＰＴ１０００を有しており、前記供給導線は、平帯形供給導線またはワイヤ供給導線として形成されており、各前記供給導線は、軸線方向にまたは互いに平行に配置されており、かつ少なくとも、白金材料、ニッケル材料、鉄材料、銅材料または黄銅材料を含んでおり、好適には、前記供給導線は金、銀または白金によってコーティングされており、前記被覆層は、前記温度センサ用のカバーを有している、請求項１から７までのいずれか１項記載の加熱部材。
【請求項９】
前記加熱構造体は、特に０．４〜３オーム、好適には０．６オームの抵抗を有する構造化された鋼合金、ニッケル・鉄合金、またはニッケル・クロム合金を有している、請求項１から８までのいずれか１項記載の加熱部材。
【請求項１０】
吸入可能なエアロゾルを供給するシステムのための加熱部材を製造する方法であって、連続するステップ、すなわち
電気絶縁材料を有する基体を準備するステップと、
前記基体に加熱構造体を配置するステップと、
前記加熱構造体を前記基体に位置固定するように適合された被覆層を配置するステップと、
を含む方法。
【請求項１１】
前記基体を準備するステップは、
管状の基体を準備するステップ、および／または
酸化アルミニウム材料、陽極酸化されたアルミニウム材料、またはガラススラリによってコーティングされた鋼、特にガラススラリによってコーティングされた鋼スリーブを有する基体を準備するステップ
を含む、請求項１０記載の方法。
【請求項１２】
前記基体を準備するステップは、
前記基体をスリーブとして準備し、かつ前記基体に前記加熱構造体を配置するステップ、
前記基体を陽極酸化されたアルミニウムフィルムとして準備し、かつ前記基体を、その上に配置された前記加熱構造体と共に、５〜１５ｍｍの外径を備えてスリーブ状に巻くステップ、または
前記基体を、酸化アルミニウム材料を含む未加工体、特にセラミック射出成形部材として準備し、かつ前記未加工体を焼成するステップ
を含む、請求項１０または１１記載の方法。
【請求項１３】
前記加熱構造体を配置するステップは、
金属ペーストのスクリーン印刷またはタンポ印刷によって前記加熱構造体を前記基体に印刷し、かつ前記金属ペーストを焼成するステップ、または
蒸着またはディップコーティングによって金属層を前記基体に配置し、かつレーザアブレーション加工によって構造化するステップ、または
前記加熱構造体を蒸着するかまたは光構造化可能なペーストとして被着し、かつフォトリソグラフィ加工によって構造化するステップ、または
構造化された金属フィルムとしての前記加熱構造体を前記基体に配置するステップ
を含む、請求項１０から１２までのいずれか１項記載の方法。
【請求項１４】
前記被覆層を配置するステップは、
前記基体および前記加熱構造体上のガラス層を焼成するステップ、または
耐熱プラスチック、特にＰＥＥＫ材料、ＰＰＳ材料またはＰＴＦＥ材料から成る射出成形部材を、前記基体および前記加熱構造体および／または前記温度センサに配置する、好適には押し当てるステップ
を含む、請求項１０から１３までのいずれか１項記載の方法。
【請求項１５】
請求項１から９までのいずれか１項記載の加熱部材、および／または請求項１０から１４までのいずれか１項記載の方法によって製造された加熱部材を有する、吸入可能なエアロゾルを供給するシステムのための蒸発器ユニット用の加熱器。
【請求項１６】
請求項１から９までのいずれか１項記載の加熱部材、および／または請求項１０から１４までのいずれか１項記載の方法によって製造された加熱部材を有する、吸入可能なエアロゾルを供給するシステム。
【発明の詳細な説明】
【技術分野】
【０００１】
本発明は、吸入可能なエアロゾルを供給するシステムのための加熱部材およびこの加熱部材を製造する方法に関する。さらに、本発明は、吸入可能なエアロゾルを供給するシステム、ならびにこのようなシステムのための蒸発器ユニットに関する。
【背景技術】
【０００２】
従来技術から、エアロゾルを形成する物質を加熱する、吸入可能なエアロゾルを供給するための加熱部材を備えたシステムが知られている。これらのシステムは、電子タバコまたは単にＥシガレットと呼ばれることも多い。典型的には、このようなシステムはマウスピースならびに加熱部材を含む蒸発器ユニットを有している。使用されるシステムに応じて、物質は、タバコまたはタバコに類する製品等の、ニコチン含有製品を含んでいてよく、液体状、気体状または固体状であってよい。しかしまた、ニコチン無しの物質も提供することができる。この場合、形成されるエアロゾルは、エアロゾルにニコチンを混ぜるために、ニコチン含有体またはニコチン混合体の傍らに案内されるか、またはこれらを通流することができる。
【０００３】
また一般に、物質は従来のタバコにおけるように燃焼するのではなく、単に加熱されるだけに過ぎず、これにより、吸入可能なエアロゾルが得られる。この場合、加熱部材は物質を約２００℃〜４００℃の温度範囲で加熱し、これにより、システムのユーザが吸入できる、吸入可能なエアロゾルが生じることになる。
【０００４】
例えば、従来技術から、槍状、管状または棒状の加熱部材が知られている。エアロゾルを形成する物質は、これらの加熱部材と接触させられる。
【０００５】
例えば、米国特許第５６６５２６２号明細書に記載された管状の加熱部材は、金属スリーブと、金属スリーブ上の絶縁層と、その上に取り付けられた抵抗素子とから形成される。
【０００６】
日本国特許出願公開第２０１４２１６２８７号明細書に記載された加熱部材は、酸化した表面を備えた細いアルミニウム管から形成される。細いアルミニウム管の周りには、熱線が巻き付けられている。
【０００７】
米国特許出願公開第２０１７０２１５４７号明細書には、アルミニウムシリンダの周りに巻き付けられたＮｉＣｄ熱線との間の熱的な接触促進部材として穿孔されたアルミニウムシリンダを備えた、管状の加熱部材が記載されている。管状の加熱部材は、エアロゾルを形成する物質で満たされる。
【０００８】
独国特許出願公開第１０２０１６１１５５７４号明細書には、ガラスまたはガラスセラミックから成る支持体材料および金属のヒートコンダクタ構造を備えた管状の加熱部材が記載されている。
【０００９】
米国特許第６２２２１６６号明細書には、１６×１０Ｅ−１６／℃を上回る、高い熱膨張係数を有する金属から成る加熱部材が記載されており、例えばこの材料は、誘電体層、例えばＡｌ２Ｏ３と、その上に被着された厚膜抵抗ヒータとを備えたアルミニウム材料であってよい。
【００１０】
ただし、従来技術から公知の加熱部材は、製造技術的な手間を増やさなければこれらの加熱部材を製造することができず、かつ加熱部材を構成するためには比較的高価な材料を使用しなければならない、という欠点を有している。
【発明の概要】
【発明が解決しようとする課題】
【００１１】
したがって、本発明の課題は、従来技術の欠点を克服する改良された加熱部材およびこのような改良された加熱部材を製造する方法を提供すること、特に加熱部材を廉価にかつ簡単に製造可能にする加熱部材および方法を提供することにある。
【課題を解決するための手段】
【００１２】
この課題は、本発明に基づき、特許請求項１に記載の対象に適した方法によって解決される。
【００１３】
吸入可能なエアロゾルを供給するシステムのための本発明による加熱部材は、このために、
電気絶縁材料を有する基体と
基体に配置された加熱構造体と、
加熱構造体を基体に位置固定するように適合された被覆層と、
を有している。
【００１４】
基体は、理想的には高い温度安定性および高い熱伝導率を有している。さらに、少なくとも基体の上面は、良好な電気絶縁特性を備えた電気絶縁材料を有している。電気絶縁材料には、例えば酸化アルミニウム材料、陽極酸化されたアルミニウム材料、またはガラススラリによってコーティングされた鋼、特にガラススラリによってコーティングされた鋼スリーブが含まれていてよい。
【００１５】
「加熱構造体」という用語は、基体に配置されており、最も簡単な構成ではヒートコンダクタとも呼ばれる金属線材を有する加熱抵抗を意味していてよい。例えば、加熱構造体は、例えば蛇行状に延在する導体路の形態で形成されていてもよい。導体路を電流が通流すると、導体路の固有抵抗に基づき熱が生じる。導体路を通流する電流に応じて、加熱構造体の加熱出力を決定することができる。加熱構造体は、基体の外面に配置されていてよい。
【００１６】
加熱構造体は、例えばスクリーン印刷および／またはテープキャスティングによって、または別個の構造体として、基体に配置することができる。
【００１７】
「被覆層」という用語は、基体および加熱構造体上に焼成される、例えばガラス材料等の電気絶縁層を意味していてよい。例えば焼成は、少なくとも８５０℃で少なくとも１時間実施することができる。
【００１８】
これに対して代替的に、被覆層は、基体および加熱構造体に押し当てられて加熱構造体を基体に位置固定する、耐熱プラスチックから成る射出成形部材であってもよい。
【００１９】
本発明の根底を成す意外な知見は、本発明による加熱部材の簡単かつ廉価な製造を達成可能であるという点にある。
【００２０】
一例では、基体は管状に形成されている。
【００２１】
例えば、管は、２０ｍｍ以下の直径を有していてよくかつ円形、楕円形、三角形または多角形の横断面を有していてよい。この例では、これに対応して加熱構造体および被覆層も管状に形成されている。エアロゾルを形成する物質は、例えば管の中心に配置することができる。
【００２２】
別の例では、基体は、酸化アルミニウム材料、陽極酸化されたアルミニウム材料、またはガラススラリによってコーティングされた鋼、特にガラススラリによってコーティングされた鋼スリーブを有している。
【００２３】
酸化アルミニウム材料または陽極酸化されたアルミニウム材料から成る基体は、極めて良好な温度特性を備えた有利な原材料を提供する。代替的に、ガラススラリによってコーティングされた、鋼から成る基体が準備されてもよい。
【００２４】
一例では、基体は、
スリーブ、または
好適には０．１〜０．７ｍｍの厚さを有し、載置された加熱構造体と共にスリーブ状に巻かれた、特に５〜１５ｍｍの外径を備えて巻かれた、陽極酸化されたアルミニウムフィルム、または
焼成された酸化アルミニウム材料またはセラミック射出成形部材
を含む。
【００２５】
スリーブは、例えば５〜１５ｍｍの外径および０．１〜０．７ｍｍの壁厚さを有していてよい。閉じられたスリーブを形成するために、陽極酸化されたアルミニウムフィルムの巻成は、フィルムの突合せ縁部が互いに結合、例えば溶接されるように行われてよい。代替的な例では、突合せ縁部は結合されずに開いたままである。さらに別の例では、フィルムは、その突合せ縁部同士がオーバラップしていてよく、かつ／または複数回巻かれて巻成されていてよい。
【００２６】
さらに１つの例では、加熱構造体は、
基体に印刷され、蒸着され、光構造化可能なペーストとして被着されている、または
構造化された金属フィルムとして、基体に配置されている。
【００２７】
加熱構造体は、例えばスクリーン印刷および／またはテープキャスティングによって、特に迅速かつ効果的に、基体に配置されることができる。
【００２８】
代替的に、加熱構造体は導体路として金属フィルムに設けられていてよく、これに対応して構造化された金属フィルムもやはり基体に配置され、被覆層によって保持することができる。
【００２９】
この例では、構造化された金属フィルムは蛇行形を有していてよく、蛇行形の導体路の少なくとも１つの部分領域は、基体の外径の丸みに対応する丸みを有している。
【００３０】
有利には、構造化された金属フィルムは、上記のような構成に基づき板ばねと同様に作用し、ひいては基体に対する熱的な接触を改良する。
【００３１】
別の例では、被覆層は、
焼成されたガラス層、または
特にＰＥＥＫ材料、ＰＰＳ材料、またはＰＴＦＥ材料を含む耐熱プラスチックから成り、好適には基体および加熱構造体に押し当てられている射出成形部材
を含む。
【００３２】
射出成形部材による位置固定に基づき、加熱部材は特に簡単かつ廉価に製造することができる。なぜなら、被覆層の焼成を省くことができるからである。
【００３３】
さらに１つの例では、加熱部材は、加熱構造体に配置された少なくとも１つの温度センサ、好適には２つの温度センサ、特に２つの供給導線を備えたＰＴ１０００を有しており、供給導線は、平帯形供給導線またはワイヤ供給導線として形成されており、各供給導線は、軸線方向にまたは互いに平行に配置されておりかつ少なくとも、白金材料、ニッケル材料、鉄材料、銅材料または黄銅材料を含んでおり、好適には、供給導線は金、銀または白金によってコーティングされており、被覆層が、温度センサ用のカバーを有している。
【００３４】
温度センサは、例えば評価電子機器に接続されていてよく、加熱構造体の目下の温度を評価電子機器に伝えることができる。
【００３５】
有利には、この例で説明した、平形供給導線を備えた温度センサは、特に省スペース式の配置を可能にする。さらに有利には、被覆層に設けられたカバーは、加熱構造体における温度センサの良好な位置固定、ならびに外部に対する良好な断熱を可能にする。これに関連して「カバー」という用語は、温度センサの外側の幾何学形状を少なくとも部分的に包囲する、被覆層に設けられた凹部を意味していてよい。
【００３６】
一例では、加熱構造体は、特に０．４〜３オーム、好適には０．６オームの抵抗を有する構造化された鋼合金、ニッケル・鉄合金、またはニッケル・クロム合金を有している。
【００３７】
有利には、加熱構造体用に鋼合金を選択することにより、特に有利な加熱部材を製造することができる。
【００３８】
また本発明は、連続するステップ、すなわち
電気絶縁材料を有する基体を準備するステップと、
基体に加熱構造体を配置するステップと、
加熱構造体を基体に位置固定するように適合された被覆層を配置するステップと、
を含む、吸入可能なエアロゾルを供給するシステムのための加熱部材を製造する方法も提案する。
【００３９】
一例では、基体を準備するステップは、
管状の基体を準備するステップ、および／または
酸化アルミニウム材料、陽極酸化されたアルミニウム材料、またはガラススラリによってコーティングされた鋼、特にガラススラリによってコーティングされた鋼スリーブを有する基体を準備するステップ
を含む。
【００４０】
さらに１つの例では、基体を準備するステップは、
基体をスリーブとして準備し、かつ基体に加熱構造体を配置するステップ、
基体を陽極酸化されたアルミニウムフィルムとして準備し、かつ基体を、その上に配置された加熱構造体と共に、５〜１５ｍｍの外径を備えてスリーブ状に巻くステップ、または
基体を、酸化アルミニウム材料を含む未加工体、特にセラミック射出成形部材として準備し、かつ未加工体を焼成するステップ
を含む。
【００４１】
一例では、加熱構造体を配置するステップは、
金属ペーストのスクリーン印刷またはタンポ印刷によって加熱構造体を基体に印刷し、かつ金属ペーストを焼成するステップ、または
蒸着またはディップコーティングによって金属層を基体に配置し、かつレーザアブレーション加工によって構造化するステップ、または
加熱構造体を蒸着するかまたは光構造化可能なペーストとして被着し、かつフォトリソグラフィ加工によって構造化するステップ、または
構造化された金属フィルムとしての加熱構造体を基体に配置するステップ
を含む。
【００４２】
さらに１つの例では、被覆層を配置するステップは、
基体および加熱構造体上のガラス層を焼成するステップ、または
耐熱プラスチック、特にＰＥＥＫ材料、ＰＰＳ材料、またはＰＴＦＥ材料から成る射出成形部材を、基体および加熱構造体および／または温度センサに配置する、好適には押し当てるステップ
を含む。
【００４３】
また本発明は、本発明による加熱部材および／または本発明による方法によって製造された加熱部材を有する、吸入可能なエアロゾルを供給するシステムのための蒸発器ユニットも提案する。
【００４４】
さらに本発明は、本発明による加熱部材および／または本発明による方法によって製造された加熱部材を有する、吸入可能なエアロゾルを供給するシステムも提案する。
【００４５】
本発明の別の特徴および利点は、本発明の好適な実施形態を概略図に基づき説明する以下の説明から明らかである。
【図面の簡単な説明】
【００４６】
【図１】本発明の実施形態による加熱器の概略横断面図である。
【図２】本発明の実施形態による加熱器の等角投影図である。
【図３】本発明の実施形態による加熱器の等角投影図である。
【発明を実施するための形態】
【００４７】
図１〜図３に示す、吸入可能なエアロゾルを供給するシステムのための加熱部材１は、電気絶縁材料を有する管状の基体５と、基体５に配置された加熱構造体３と、加熱構造体３を基体５に位置固定するように適合された被覆層７とを有している。図示のように、加熱構造体３は、基体５の外面に配置されている。エアロゾルを形成する物質は、管状の基体５の内部に配置することができる。さらに、図１には、被覆層７の外周面の周りに配置された、複数の棒状の冷却体９ａ〜９ｎが示されている。ただし、当業者には、これらの冷却体９ａ〜９ｎが本発明にとって重要ではないということを理解する。
【００４８】
また、図１には、加熱構造体３に配置された温度センサ１３と、温度センサ１３を加熱構造体３上にまたは加熱構造体３に接して固定するために被覆層７に設けられたカバー１１も示されている。
【００４９】
図示の基体５は、第１の実施形態では、５〜１５ｍｍの外径と、０．１〜０．７ｍｍの壁厚さとを備えた、陽極酸化されたアルミニウム管であってよい。酸化アルミニウム層は５〜５０μｍの厚さを有しており、電気絶縁下層として機能する。陽極酸化されたアルミニウム管には、
ａ）金属ペーストのスクリーン印刷またはタンポ印刷およびその後の焼成、
ｂ）例えば蒸着、ディップコーティングによる金属層の全面的な被着およびその後のレーザ構造化、
ｃ）光構造化可能なペースト、特に厚膜ペースト（浸漬、噴霧）およびその後のフォトリソグラフィ加工による構造化、または
ｄ）例えば打ち抜かれて構造化された金属フィルムの押当て／接着
を介して、加熱構造体３を被着することができる。
【００５０】
図３には被覆層７が透明に示されており、その下に位置する加熱構造体３を見ることができる。図示の加熱構造体３は、図３では蛇行状に形成されており、供給線材（図示せず）に接触接続する２つの接続コンタクト１７ａ，１７ｂを有している。
【００５１】
図示しない一実施形態では、基体５は、接続コンタクト１７ａ，１７ｂおよび温度センサ１３の供給導線１５ａ，１５ｂを介して拡張可能である。
【００５２】
第２の実施形態では、上述した陽極酸化されたアルミニウム管に代えて、アルミニウムフィルムが基体５として使用されてもよい。例えば、０．１〜０．７ｍｍの厚さを有するアルミニウムフィルムを帯状に切断してから陽極酸化することができる。酸化アルミニウム層は、５〜５０μｍの厚さを有していてよい。陽極酸化されたアルミニウム帯には、第１の実施形態において上述したような加熱構造体３を被着することができる。
【００５３】
加熱構造体３が被着された後にフィルムが巻かれ、５〜１５ｍｍの外径を有するスリーブが形成される。閉じられたスリーブを形成するために、フィルムの突合せ縁部を互いに結合、例えば溶接することができる。これに対して代替例では、突合せ縁部は結合されずに開いたままである。しかしまた、図示しない一実施形態では、フィルムはその突合せ縁部同士がオーバラップしていてもよい。巻成は、特に加熱構造体３がフィルム巻成体によって被覆されるように、複数回回転させる形で行われてもよい。
【００５４】
第３の実施形態では、基体５として、酸化アルミニウムから成る未加工体を準備し、管の形状で押し出し、次いで所望の長さを有する個別部材に分けて焼成することができる。これに対して代替的に、未加工体はセラミック射出成形部材として製造されてもよい。
【００５５】
第４の実施形態では、鋼スリーブを、ガラススラリから成る被覆層７によってコーティングし、次いで焼成することができる。
【００５６】
第５の実施形態では、アルミニウムスリーブ、代替的にはアルミニウム（合金）スリーブを、約１５μｍまで陽極酸化して、または約２５μｍまで硬質陽極酸化して準備することができる。加熱構造体３は、０．４〜３オーム、典型的には０．６オームの電気抵抗を有する、腐食処理された鋼合金４２、ＮｉＣｒ合金または類似の材料であってよい。
【００５７】
第２〜第５の実施形態の別の処理ステップは全て、第１の実施形態の処理ステップに対応し得る。
【００５８】
上記の説明、請求項および図面に記載した特徴は、個別でも、任意の組合せにおいても、本発明の様々な実施形態にとって重要なものであり得る。
【符号の説明】
【００５９】
１  加熱部材
３  加熱構造体
５  基体
７  被覆層
９ａ〜９ｎ  冷却体
１１  カバー
１３  温度センサ
１５ａ，１５ｂ  供給導線
１７ａ，１７ｂ  接続コンタクト
【図１】
2022501020.tif 000003
【図２】
2022501020.tif 000004
【図３】
2022501020.tif 000005
【国際調査報告】
2022501020.tif 000006
2022501020.tif 000007
2022501020.tif 000008
2022501020.tif 000009
2022501020.tif 000010
2022501020.tif 000011